(57)【要約】      （修正有）【課題】嚥下し易く、カプセル内容物の溶出性に殆んど影響を与えない新たな易服用性カプセルの提供。【解決手段】a)カルボキシビニルポリマー、アルギン酸ナトリウム、ペクチン、および、ポリアクリル酸ナトリウムから選択される少なくとも１種の第１の金属架橋増粘剤、b)多価金属化合物、並びに、c)第２の増粘剤を含有するバンドシールを有するカプセル。好ましくは第２の増粘剤はキサンタンガム、グアガム、ゼラチン、シクロデキストリン、デキストリン、トラガント、ポリオキシエチレン（160）ポリオキシプロピレン（30）グリコール、ポリビニルアルコール、および、アルギン酸ナトリウムから選択されるカプセル。更に、バンド・シールがヒドロキシプロピルセルロース、エチルセルロース、シオクチルソジウムスルホサクシネート、ショ糖エステル及びロジンから選択される１種以を含有する、カプセル。【選択図】なし【特許請求の範囲】
【請求項１】
a) カルボキシビニルポリマー、アルギン酸ナトリウム、ペクチン、および、ポリアクリル酸ナトリウムからなる群から選択される少なくとも１種の第１の金属架橋増粘剤、
b) 多価金属化合物、並びに、
c) 第２の増粘剤を含有するバンドシールを有するカプセル。
【請求項２】
第２の増粘剤が、キサンタンガム、グアガム、ゼラチン、シクロデキストリン、デキストリン、トラガント、ポリオキシエチレン（160）ポリオキシプロピレン（30）グリコール、ポリビニルアルコール、および、アルギン酸ナトリウムからなる群から選択される少なくとも１種（ただし、第１の金属架橋増粘剤がアルギン酸ナトリウムである場合に、第２の増粘剤はアルギン酸ナトリウムではない）である、請求項１に記載のカプセル。
【請求項３】
バンドシールが、さらに、ヒドロキシプロピルセルロース、エチルセルロース、ジオクチルソジウムスルホサクシネート、ショ糖脂肪酸エステル、および、ロジンからなる群から選択される少なくとも１種を含有する、請求項１または２に記載のカプセル。
【請求項４】
バンドシールが、さらに、ヒドロキシプロピルメチルセルロース、メチルセルロース、マンニトール、カルナウバロウ、軽質無水ケイ酸、結晶セルロース、コンドロイチン硫酸ナトリウム、乳糖水和物、および、ヒドロキシエチルセルロースからなる群から選択される少なくとも１種を含有する、請求項１ないし３のいずれか１項に記載のカプセル。
【請求項５】
バンドシールが、さらに、ポリソルベート８０、グリセリン、マクロゴール600、マクロゴール1500、マクロゴール4000、マクロゴール6000、グリセリン脂肪酸エステル、クエン酸トリエチル、ソルビタン脂肪酸エステル、中鎖脂肪酸トリグリセリド、トリアセチン、フタル酸ジエチル、フタル酸ジメチル、ブチルフタリルブチルグリコレート、プロピレングリコール、ポリオキシエチレン（105）ポリオキシプロピレン（5）グリコール、モノステアリン酸グリセリン、および、ステアリルアルコールからなる群から選択される少なくとも１種を含有する、請求項１ないし４のいずれか１項に記載のカプセル。
【請求項６】
バンドシール中の、第１の金属架橋増粘剤と第２の増粘剤とを合わせた増粘剤の含有量が、４５質量％〜９０質量％である、請求項１ないし５のいずれか１項に記載のカプセル。
【請求項７】
バンドシールの幅が、硬カプセル表面の略円柱形状の範囲内である、請求項１ないし６のいずれか１項に記載のカプセル。
【請求項８】
バンドシールの幅が、硬カプセル結合時の長径の５％〜８５％である、請求項１ないし７のいずれか１項に記載のカプセル。
【請求項９】
バンドシールの幅が、１ｍｍ〜２２ｍｍである、請求項１ないし８のいずれか１項に記載のカプセル。
【請求項１０】
バンドシールの厚みが、５μｍ〜５００μｍである、請求項１ないし９のいずれか１項に記載のカプセル。
【請求項１１】
バンドシール中の粒子の粒子径が、８０μｍ以下である、請求項１ない１０のいずれか１項に記載のカプセル。
【請求項１２】
バンドシール中の、カルボキシビニルポリマー、アルギン酸ナトリウム、ペクチン、および、ポリアクリル酸ナトリウムは、実質的に多価金属イオンにより架橋されていない、請求項１ないし１１のいずれか１項に記載のカプセル。
【請求項１３】
バンドシールが、多価金属化合物を含有する層と、カルボキシビニルポリマー、アルギン酸ナトリウム、ペクチン、および、ポリアクリル酸ナトリウムからなる群から選択される少なくとも１種を含有する層とが重ね合わせて形成された、請求項１ないし１２のいずれか１項に記載のカプセル。
【請求項１４】
カプセルが、ゼラチン、ヒドロキシプロピルメチルセルロース、プルラン、キトサン、ポリビニルアルコール、ラウリル硫酸ナトリウム、および、カラギーナンからなる群から選択される少なくとも１種を含有する、請求項１ないし１３のいずれか１項に記載のカプセル。
【請求項１５】
カプセルの大きさが、日本薬局方に記載の、０００号、００号、０号、１号、２号、３号、４号、および５号からなる群から選択されるいずれか１種である、請求項１ないし１４のいずれか１項に記載のカプセル。
【請求項１６】
a) カルボキシビニルポリマー、アルギン酸ナトリウム、ペクチン、および、ポリアクリル酸ナトリウムからなる群から選択される少なくとも１種の第１の金属架橋増粘剤、
b) 多価金属化合物、並びに、
c) 第２の増粘剤を含有する組成物。
【請求項１７】
b) 多価金属化合物と組み合わせて用いられる、
a) カルボキシビニルポリマー、アルギン酸ナトリウム、ペクチン、および、ポリアクリル酸ナトリウムからなる群から選択される少なくとも１種の第１の金属架橋増粘剤、
c)第２の増粘剤、並びに、
d) アルコール、および、水とアルコールの混合溶媒からなる群から選択される少なくとも１種の溶媒を含有する、カプセルのバンドシール液。
【請求項１８】
バンドシール液が、多価金属化合物を含有する、請求項１７に記載のカプセルのバンドシール液。
【請求項１９】
カルボキシビニルポリマー、アルギン酸ナトリウム、ペクチン、および、ポリアクリル酸ナトリウムからなる群から選択される少なくとも１種と溶媒とを含有するバンドシール液、並びに、多価金属化合物と溶媒とを含有する液とがセットとなるように用いられる、請求項１７に記載のバンドシール液。
【請求項２０】
請求項１７ないし１９のいずれか１項に記載のバンドシール液をカプセルに塗布する工程を含む、
バンドシールを有するカプセルの製造方法。
【発明の詳細な説明】
【技術分野】
【０００１】
本発明は、服用性を改善した易服用性カプセル、カプセルのバンドシール液などに関する。
【背景技術】
【０００２】
カプセルは、医薬成分や食品成分を中に充填できて製剤化しやすく、嬌味や嬌臭などの効果もあり、汎用されている。しかしながら、比較的サイズの大きいカプセルは、咽喉に接着しやすいなど嚥下しにくい場合がある。特に、高齢者や子供では問題となりやすい。
【０００３】
一方、カプセルは、内容物の改ざん防止や漏出抑制のために、カプセルの嵌合部を封緘するバンドシールが施される場合がある。特に、内容物が液状のとき、酸素に不安定な物質のときなどには、バンドシールによりカプセルの密封性を高めることで、内容物の漏出や劣化を防ぐことが行われている。
【０００４】
カプセルのバンドシールに関して、例えば、以下のような技術が存在する。
特許文献１（特公平05‐005807号公報）は、硬質ゼラチンカプセルのバンドシール液であって、ゼラチン、グリセリン、エタノール、水を含む、ゼラチン含有のバンドシール液を開示する。
【０００５】
特許文献２（WO2009/125485号パンフレット）は、ポリビニルアルコールおよびその共重合体、有機酸などを含有する硬質カプセル剤に対して、同じポリビニルアルコールおよびその共重合体、有機酸などを含有するバンドシールを施すことが記載されている。
【０００６】
このように、バンドシールは、通常、カプセルと同一または類似の組成物が使用されるケースが多い。
【０００７】
また、錠剤など経口用組成物の嚥下性を改善する技術のひとつとして、例えば、特許文献３（WO2011/125798号パンフレット）が開示されている。増粘剤と多価金属化合物を用いて、錠剤等をコーティングすることにより、唾液などの水の存在で増粘剤が架橋され、すべり性がよくなり、嚥下性を改善する。しかし、この文献には、カプセルのバンドシールについて言及はない。
【先行技術文献】
【特許文献】
【０００８】
【特許文献１】特公平05‐005807号公報
【特許文献２】WO2009/125485号パンフレット
【特許文献３】WO2011/125798号パンフレット
【発明の概要】
【発明が解決しようとする課題】
【０００９】
このような状況の下、新たな易服用性カプセルが求められている。カプセルは咽頭に接着し嚥下しにくい場合があり、好ましくは、嚥下しやすいカプセルが求められている。また、カプセルの汎用的な使用を考慮すると、嚥下しやすいカプセルであることに加えて、好ましくは、カプセルの内容物の溶出性にほとんど影響を与えないようにする技術が望まれている。
【課題を解決するための手段】
【００１０】
本発明者は検討を重ね、従来、カプセル内容物の改ざん防止や漏出抑制のために使用されているカプセルのバンドシールを、金属架橋増粘剤の少なくとも１種、および多価金属化合物等を主要成分として作製することに想到した。本発明者らは、当該バンドシールは、カプセルの材質に関わらず、カプセルのシールとしての機能（内容物の漏出抑制など）を果たすとともに、唾液や水の存在により滑り性が向上し、カプセルが嚥下しやすくなり得ることを見出した。また、本発明者らは、当該バンドシールを使用した場合でも、カプセル内容物の溶出を遅延させないようにし得ることを見出した。本発明者らは、これらの知見から、本発明を完成させた。
【００１１】
本発明の第１の態様は、以下のバンドシールを有するカプセルである。
［１］  少なくとも、金属架橋増粘剤、および、多価金属化合物を含有するバンドシールを有するカプセル。
［１−１］  a) カルボキシビニルポリマー、アルギン酸ナトリウム、ペクチン、および、ポリアクリル酸ナトリウムからなる群から選択される少なくとも１種の第１の金属架橋増粘剤、
b) 多価金属化合物、並びに、
c) 第２の増粘剤を含有するバンドシールを有するカプセル。
［１−２］  第２の増粘剤が、キサンタンガム、グアガム、ゼラチン、シクロデキストリン、デキストリン、トラガント、ポリオキシエチレン（160）ポリオキシプロピレン（30）グリコール、ポリビニルアルコール、および、アルギン酸ナトリウムからなる群から選択される少なくとも１種（ただし、第１の金属架橋増粘剤がアルギン酸ナトリウムである場合に、第２の増粘剤はアルギン酸ナトリウムではない）である、［１−１］に記載のカプセル。
［１−３］  バンドシールが、さらに、ヒドロキシプロピルセルロース、エチルセルロース、ジオクチルソジウムスルホサクシネート、ショ糖脂肪酸エステル、および、ロジンからなる群から選択される少なくとも１種を含有する、［１］〜［１−２］のいずれか１項に記載のカプセル。
［１−４］  バンドシールが、さらに、ヒドロキシプロピルメチルセルロース、メチルセルロース、マンニトール、カルナウバロウ、軽質無水ケイ酸、結晶セルロース、コンドロイチン硫酸ナトリウム、乳糖水和物、および、ヒドロキシエチルセルロースからなる群から選択される少なくとも１種を含有する、［１］〜［１−３］のいずれか１項に記載のカプセル。
［１−５］  バンドシールが、さらに、ポリソルベート８０、グリセリン、マクロゴール600、マクロゴール1500、マクロゴール4000、マクロゴール6000、グリセリン脂肪酸エステル、クエン酸トリエチル、ソルビタン脂肪酸エステル、中鎖脂肪酸トリグリセリド、トリアセチン、フタル酸ジエチル、フタル酸ジメチル、ブチルフタリルブチルグリコレート、プロピレングリコール、ポリオキシエチレン（105）ポリオキシプロピレン（5）グリコール、モノステアリン酸グリセリン、および、ステアリルアルコールからなる群から選択される少なくとも１種を含有する、［１］〜［１−４］のいずれか１項に記載のカプセル。
［１−６］  バンドシールが、さらに、糖および／または糖アルコールを含有する、［１］〜［１−５］のいずれか１項に記載のカプセル。
［１−７］  バンドシールが、さらに、崩壊剤を含有する、［１］〜［１−６］のいずれか１項に記載のカプセル。
［１−８］  バンドシール中の、第１の金属架橋増粘剤と第２の増粘剤とを合わせた増粘剤の含有量が、４５質量％〜９０質量％である、［１］〜［１−７］のいずれか１項に記載のカプセル。
［１−９］  バンドシールの幅が、硬カプセル表面の略円柱形状の範囲内である、［１］〜［１−８］のいずれか１項に記載のカプセル。
［１−１０］  バンドシールの幅が、硬カプセル結合時の長径の５％〜８５％である、［１］〜［１−９］のいずれか１項に記載のカプセル。
［１−１１］  バンドシールの幅が、１ｍｍ〜２２ｍｍである、［１］〜［１−１０］のいずれか１項に記載のカプセル。
［１−１２］  バンドシールの厚みが、５μｍ〜５００μｍである、［１］〜［１−１１］のいずれか１項に記載のカプセル。
［１−１３］  バンドシール中の粒子の粒子径が、８０μｍ以下である、［１］〜［１−１２］のいずれか１項に記載のカプセル。
［１−１４］  バンドシール中の、カルボキシビニルポリマー、アルギン酸ナトリウム、ペクチン、および、ポリアクリル酸ナトリウムは、実質的に多価金属イオンにより架橋されていない、［１］〜［１−１３］のいずれか１項に記載のカプセル。
［１−１５］  バンドシールが、多価金属化合物を含有する層と、カルボキシビニルポリマー、アルギン酸ナトリウム、ペクチン、および、ポリアクリル酸ナトリウムからなる群から選択される少なくとも１種を含有する層とが重ね合わせて形成された、［１］〜［１−１４］のいずれか１項に記載のカプセル。
［１−１６］  カプセルが、ゼラチン、ヒドロキシプロピルメチルセルロース、プルラン、キトサン、ポリビニルアルコール、ラウリル硫酸ナトリウム、および、カラギーナンからなる群から選択される少なくとも１種を含有する、［１］〜［１−１５］のいずれか１項に記載のカプセル。
［１−１７］  カプセルの大きさが、日本薬局方に記載の、０００号、００号、０号、１号、２号、３号、４号、および５号からなる群から選択されるいずれか１種である、［１］〜［１−１６］のいずれか１項に記載のカプセル。
［１−１８］  カプセル内容物の漏出が抑制された、［１］〜［１−１７］のいずれか１項に記載のカプセル。
［１−１９］  カプセルの滑り性が向上した、［１］〜［１−１８］のいずれか１項に記載のカプセル。
【００１２】
また、本発明の第２の態様は、少なくとも、金属架橋増粘剤、および、多価金属化合物を含有する以下の組成物である。
［２］  少なくとも、金属架橋増粘剤、および、多価金属化合物を含有する組成物。
［２−１］  a) カルボキシビニルポリマー、アルギン酸ナトリウム、ペクチン、および、ポリアクリル酸ナトリウムからなる群から選択される少なくとも１種の第１の金属架橋増粘剤、
b) 多価金属化合物、並びに、
c) 第２の増粘剤を含有する組成物。
［２−２］  第２の増粘剤が、キサンタンガム、グアガム、ゼラチン、シクロデキストリン、デキストリン、トラガント、ポリオキシエチレン（160）ポリオキシプロピレン（30）グリコール、ポリビニルアルコール、および、アルギン酸ナトリウムからなる群から選択される少なくとも１種（ただし、第１の金属架橋増粘剤がアルギン酸ナトリウムである場合に、第２の増粘剤はアルギン酸ナトリウムではない）である、［２−１］に記載の組成物。
［２−３］  組成物が、さらに、ヒドロキシプロピルセルロース、エチルセルロース、ジオクチルソジウムスルホサクシネート、ショ糖脂肪酸エステル、および、ロジンからなる群から選択される少なくとも１種を含有する、［２］〜［２−２］のいずれか１項に記載の組成物。
［２−４］  組成物が、さらに、ヒドロキシプロピルメチルセルロース、メチルセルロース、マンニトール、カルナウバロウ、軽質無水ケイ酸、結晶セルロース、コンドロイチン硫酸ナトリウム、乳糖水和物、および、ヒドロキシエチルセルロースからなる群から選択される少なくとも１種を含有する、［２］〜［２−３］のいずれか１項に記載の組成物。
［２−５］  組成物が、さらに、ポリソルベート８０、グリセリン、マクロゴール600、マクロゴール1500、マクロゴール4000、マクロゴール6000、グリセリン脂肪酸エステル、クエン酸トリエチル、ソルビタン脂肪酸エステル、中鎖脂肪酸トリグリセリド、トリアセチン、フタル酸ジエチル、フタル酸ジメチル、ブチルフタリルブチルグリコレート、プロピレングリコール、ポリオキシエチレン（105）ポリオキシプロピレン（5）グリコール、モノステアリン酸グリセリン、および、ステアリルアルコールからなる群から選択される少なくとも１種を含有する、［２］〜［２−４］のいずれか１項に記載の組成物。
［２−６］  組成物が、さらに、糖および／または糖アルコールを含有する、［２］〜［２−５］のいずれか１項に記載の組成物。
［２−７］  組成物が、さらに、崩壊剤を含有する、［２］〜［２−６］のいずれか１項に記載の組成物。
［２−８］  組成物中の、第１の金属架橋増粘剤と第２の増粘剤とを合わせた増粘剤の含有量が、４５質量％〜９０質量％である、［２］〜［２−７］のいずれか１項に記載の組成物。
［２−９］  組成物が、カプセルおよび／または錠剤の表面の一部を被覆する被覆物である、［２］〜［２−８］のいずれか１項に記載の組成物。
［２−１０］  組成物が、硬カプセル表面の略円柱形状の範囲内に存在する、［２］〜［２−９］のいずれか１項に記載の組成物。
［２−１１］  組成物が、乾燥状態である、［２］〜［２−１０］のいずれか１項に記載の組成物。
［２−１２］  組成物の厚みが、５μｍ〜５００μｍである、［２］〜［２−１１］のいずれか１項に記載の組成物。
［２−１３］  組成物が、多価金属化合物を含有する層と、カルボキシビニルポリマー、アルギン酸ナトリウム、ペクチン、および、ポリアクリル酸ナトリウムからなる群から選択される少なくとも１種を含有する層とが重ね合わせて形成された、［２］〜［２−１２］のいずれか１項に記載の組成物。
【００１３】
また、本発明の第３の態様は、以下のバンドシール液である。
［３］  多価金属化合物と組み合わせて用いられる、金属架橋増粘剤、および溶媒を含有するバンドシール液。
［３−１］  b) 多価金属化合物と組み合わせて用いられる、
a) カルボキシビニルポリマー、アルギン酸ナトリウム、ペクチン、および、ポリアクリル酸ナトリウムからなる群から選択される少なくとも１種の第１の金属架橋増粘剤、
c)第２の増粘剤、並びに、
d) アルコール、および、水とアルコールの混合溶媒からなる群から選択される少なくとも１種の溶媒とを含有する、カプセルのバンドシール液。
［３−２］  第２の増粘剤が、キサンタンガム、グアガム、ゼラチン、シクロデキストリン、デキストリン、トラガント、ポリオキシエチレン（160）ポリオキシプロピレン（30）グリコール、ポリビニルアルコール、および、アルギン酸ナトリウムからなる群から選択される少なくとも１種（ただし、第１の金属架橋増粘剤がアルギン酸ナトリウムである場合に、第２の増粘剤はアルギン酸ナトリウムではない）である、［３−１］に記載のバンドシール液。
［３−３］  バンドシール液が、さらに、ヒドロキシプロピルセルロース、エチルセルロース、ジオクチルソジウムスルホサクシネート、ショ糖脂肪酸エステル、および、ロジンからなる群から選択される少なくとも１種を含有する、［３］〜［３−２］のいずれか１項に記載のバンドシール液。
［３−４］  バンドシール液が、さらに、ヒドロキシプロピルメチルセルロース、メチルセルロース、マンニトール、カルナウバロウ、軽質無水ケイ酸、結晶セルロース、コンドロイチン硫酸ナトリウム、乳糖水和物、および、ヒドロキシエチルセルロースからなる群から選択される少なくとも１種を含有する、［３］〜［３−３］のいずれか１項に記載のバンドシール液。
［３−５］  バンドシール液が、さらに、ポリソルベート８０、グリセリン、マクロゴール600、マクロゴール1500、マクロゴール4000、マクロゴール6000、グリセリン脂肪酸エステル、クエン酸トリエチル、ソルビタン脂肪酸エステル、中鎖脂肪酸トリグリセリド、トリアセチン、フタル酸ジエチル、フタル酸ジメチル、ブチルフタリルブチルグリコレート、プロピレングリコール、ポリオキシエチレン（105）ポリオキシプロピレン（5）グリコール、モノステアリン酸グリセリン、および、ステアリルアルコールからなる群から選択される少なくとも１種を含有する、［３］〜［３−４］のいずれか１項に記載のバンドシール液。
［３−６］  バンドシール液が、さらに、糖および／または糖アルコールを含有する、［３］〜［３−５］のいずれか１項に記載のバンドシール液。
［３−７］  バンドシール液が、さらに、崩壊剤を含有する、［３］〜［３−６］のいずれか１項に記載のバンドシール液。
［３−８］  バンドシール液中の、第１の金属架橋増粘剤と第２の増粘剤とを合わせた増粘剤の量が、溶媒の容積に対して、５．５ｗ／ｖ％〜３０ｗ／ｖ％である、［３］〜［３−７］のいずれか１項に記載のバンドシール液。
［３−９］  バンドシール液中の、非溶媒成分の量が、溶媒の容積に対して、９ｗ／ｖ％〜４０ｗ／ｖ％、好ましくは、１４ｗ／ｖ％〜３５ｗ／ｖ％である、［３］〜［３−８］のいずれか１項に記載のバンドシール液。
［３−１０］  バンドシール液中の、カルボキシビニルポリマー、アルギン酸ナトリウム、ペクチン、および、ポリアクリル酸ナトリウムは、実質的に多価金属イオンにより架橋されていない、［３］〜［３−９］のいずれか１項に記載のバンドシール液。
［３−１１］  バンドシール液が、多価金属化合物を含有する、［３］〜［３−１０］のいずれか１項に記載のバンドシール液。
［３−１２］  カルボキシビニルポリマー、アルギン酸ナトリウム、ペクチン、および、ポリアクリル酸ナトリウムからなる群から選択される少なくとも１種と溶媒とを含有するバンドシール液、並びに、多価金属化合物と溶媒とを含有する液とがセットとなるように用いられる、［３］〜［３−１１］のいずれか１項に記載のバンドシール液。
【００１４】
また、本発明の第４の態様は、以下のバンドシールを有するカプセルの製造方法である。
［４］  前記［３］〜［３−１２］のいずれか１項に記載のバンドシール液をカプセルに塗布する工程を含む、バンドシールを有するカプセルの製造方法。
［４−１］  前記バンドシール液をカプセルに塗布する工程が、
a) カルボキシビニルポリマー、アルギン酸ナトリウム、ペクチン、および、ポリアクリル酸ナトリウムからなる群から選択される第１の増粘剤、
b) 多価金属化合物、
c)第２の増粘剤、並びに、
d) アルコール、および、水とアルコールの混合溶媒からなる群から選択される少なくとも１種の溶媒
を含有するバンドシール液を塗布する工程を含む、［４］に記載のカプセルの製造方法。
［４−２］  前記バンドシール液をカプセルに塗布する工程が、
多価金属化合物と溶媒とを含有する液を塗布する工程と、
カルボキシビニルポリマー、アルギン酸ナトリウム、ペクチン、および、ポリアクリル酸ナトリウムからなる群から選択される少なくとも１種と溶媒とを含有する液を塗布する工程とを含む、［４］に記載のカプセルの製造方法。
［４−３］  前記バンドシール液のカプセルへの塗布はスプレーコーティングを用いない、［４］〜［４−２］のいずれか１項に記載のカプセルの製造方法。
［４−４］  さらにバンドシール液の塗布部を乾燥させる工程を含む、［４］〜［４−３］のいずれか１項に記載のカプセルの製造方法。
【発明の効果】
【００１５】
本発明によれば、新たな易服用性カプセルが提供される。当該カプセルは、バンドシールを有する。
好ましくは、バンドシールを有するカプセルにおいて、バンドシールは、カプセルの内容物の改ざん防止、内容物の漏出や酸化等による劣化の抑制などというカプセルのシールとしての機能と、カプセルを嚥下しやすくする機能とを兼ね備えうる。
好ましくは、バンドシールを有するカプセルにおいて、バンドシールは、様々な材質およびサイズのカプセルへの適用が期待でき、また、カプセル内容物の溶出性に影響を及ぼさないため、汎用性が高い。
好ましくは、バンドシールを有するカプセルにおいて、バンドシールは、製造時に加温の必要がなく室温で製造可能なため、製造上メリットとなり、また、熱に弱い有効成分を含有するカプセルに対しても使用しうる。
好ましくは、バンドシールを有するカプセルにおいて、バンドシールは、色素を含有させることにより、カプセルの視認性の向上、他のカプセルとの識別性の向上の効果が得られうる。
好ましくは、本発明のバンドシールを有するカプセルは、上記のいずれか１以上の効果を有しうる。
【発明を実施するための形態】
【００１６】
１．バンドシールを有するカプセル
第１の態様は、バンドシールを有するカプセルである。以下では、バンドシールを有するカプセルについて説明する。
【００１７】
本明細書において、「バンドシール」とは、医薬品、医薬部外品、健康食品、食品などにおいて用いられるカプセル中央部表面を一定の幅で円周方向に被覆する被覆物であり、カプセル表面の一部が被覆される。より好ましくは、硬カプセルのボディ部とキャップ部の嵌合部に、キャップ部の端縁部を中心として、それを跨ぐように一定の幅でボディ部とキャップ部の表面に、その円周方向に形成された、嵌合部を封緘するシールである。本明細書において、バンドシールの幅は、必ずしも並行であることは必要とされない。
【００１８】
本発明は、少なくとも、金属架橋増粘剤、および、多価金属化合物を含有するバンドシールを有するカプセルを提供する。好ましくは、バンドシールは、a) カルボキシビニルポリマー、アルギン酸ナトリウム、ペクチン、および、ポリアクリル酸ナトリウムからなる群から選択される少なくとも１種の第１の金属架橋増粘剤、b) 多価金属化合物、並びに、c)第２の増粘剤を含有する。
【００１９】
本明細書において、前記成分a),b)およびc)を含有するバンドシールを「第１の態様のバンドシール」という場合がある。
【００２０】
第１の増粘剤は、金属架橋増粘剤である。
金属架橋増粘剤とは、多価金属イオンにより架橋される物質を意味し、そのような性質を示す物質であれば特に限定されない。金属架橋増粘剤としては、具体的には、カルボキシビニルポリマー、アルギン酸ナトリウム、ポリアクリル酸ナトリウム、ポリアクリル酸、ポリメタクリル酸、ペクチン、カルボキシメチルセルロース、グルコマンナン、カルメロースナトリウム等が挙げられ、好ましくは、カルボキシビニルポリマー、アルギン酸ナトリウム、ペクチン、およびポリアクリル酸ナトリウムからなる群から選択される少なくとも１種が挙げられ、より好ましくは、カルボキシビニルポリマー、および、アルギン酸ナトリウムからなる群から選択される少なくとも１種が挙げられる。これらは市販品を入手して使用することが可能である。また、本明細書に記載の各成分の詳細は、日本薬局方、または、医薬品添加物事典（2016）（薬事日報社）を参照しうる。
【００２１】
少量の水により多価金属化合物から生成する多価金属イオンにより金属架橋増粘剤が架橋を形成することにより、粘度が増大し、ゼリー状の比較的硬いゲルを形成することで、服用時に粘膜上を滑りやすくなり嚥下性に改善をもたらすことができる。
【００２２】
用いられるカルボキシビニルポリマーは、特に限定されないが、表示粘度が４０００〜６００００ｍＰａ・ｓ(０.５%，２５℃，２０ｒｐｍ)のものが好ましく使用できる。カルボキシビニルポリマーとして、より具体的には、市販のもの、例えば、カーボポール９７１Ｐ（商品名） (Ｌｕｂｒｉｚｏｌ ＡｄｖａｎｃｅｄＭａｔｅｒｉａｌ Ｉｎｃ.，表示粘度：６４２０ｍＰａ・ｓ)、カーボポール９７４Ｐ(商品名)（Ｌｕｂｒｉｚｏｌ ＡｄｖａｎｃｅＭａｔｅｒｉａｌ Ｉｎｃ.， 表示粘度：３２８５０ｍＰａ・ｓ）、カーボポール９７４Ｐ  ＮＦ（Ｌｕｂｒｉｚｏｌ ＡｄｖａｎｃｅＭａｔｅｒｉａｌ Ｉｎｃ.，）、ハイビスワコー１０３(商品名)（和光純薬工業，表示粘度：１５０００ｍＰａ・ｓ）、ハイビスワコー１０４（商品名）（和光純薬工業，表示粘度：２６０００ｍＰａ・ｓ）、ハイビスワコー１０５(商品名)（和光純薬工業，表示粘度：４０００ｍＰａ・ｓ）などを用いることができる。
【００２３】
用いられるアルギン酸ナトリウムは、特に限定されないが、表示粘度が６００ｍＰａ・ｓ以上(１%/１%ＫＣｌ溶液、２５℃)のものが好ましく使用できる。表示粘度が、さらに８００〜１６００ｍＰａ・ｓのものが好ましい。アルギン酸ナトリウムとして、より具体的には、市販のもの、例えば、キミカアルギンＩ−８（キミカ社、表示粘度、８００〜９００ｍＰａ・ｓ(１%，２０℃)）、ダックアルギン（商品名）（紀文フードケミファ、表示粘度：８５０ｍＰａ・ｓ）、ダックアルギンNSPH2（キッコーマンバイオケミファ（株））などを用いることができる。
【００２４】
いくつかの態様では、バンドシール中の金属架橋増粘剤の含有量は、５質量%〜９０質量％が好ましく、より好ましくは、１０質量%〜７０質量％である。
ここで、本明細書において「〜」を用いて示された数字範囲は、「〜」の前後に記載される数値をそれぞれ最小値および最大値として含む範囲を示す。また、本明細書において、特に断らない限り、数値は±１０％の幅を有する。
【００２５】
本明細書において、多価金属化合物とは、カルシウム、マグネシウム、アルミニウム、鉄、亜鉛などの多価金属の水溶性塩を意味する。具体的には、塩化カルシウム、塩化マグネシウム、塩化アルミニウム、硫酸アルミニウム、カリミョウバン、塩化鉄ミョウバン、アンモニウムミョウバン、硫酸第二鉄、水酸化アルミニウム、ケイ酸アルミニウム、リン酸アルミニウム、クエン酸鉄、酸化マグネシウム、酸化カルシウム、酸化亜鉛、硫酸亜鉛又はそれらの水和物等が挙げられる。好ましくは、塩化カルシウム又はその水和物であり、さらに好ましくは、塩化カルシウム２水和物である。これらの多価金属化合物は、市販品を入手して使用することが可能である。多価金属化合物から生成する多価金属イオンは、具体的には、カルシウムイオン、マグネシウムイオン、アルミニウムイオン、二価もしくは三価鉄イオン、亜鉛イオン等が挙げられる。好ましくは、カルシウムイオンである。
【００２６】
いくつかの態様では、バンドシール中の多価金属化合物の含有量は、０．１質量%〜１０質量%が好ましく、より好ましくは、０．２質量%〜１０質量%である。
【００２７】
バンドシールは、好ましくは、第１の金属架橋増粘剤の他に、第２の増粘剤を含有する。
第２の増粘剤は、例えば、キサンタンガム、グアガム、ゼラチン、シクロデキストリン、デキストリン、トラガント、ポリオキシエチレン（160）ポリオキシプロピレン（30）グリコール、ポリビニルアルコール、マクロゴール4000、マクロゴール6000、および、アルギン酸ナトリウムからなる群から選択される少なくとも１種である（ただし、第１の金属架橋増粘剤がアルギン酸ナトリウムである場合に、第２の増粘剤はアルギン酸ナトリウムではない）。好ましくは、第２の増粘剤は、キサンタンガム、グアガム、および、アルギン酸ナトリウムからなる群から選択される少なくとも１種であり（ただし、第１の金属架橋増粘剤がアルギン酸ナトリウムである場合に、第２の増粘剤はアルギン酸ナトリウムではない）、より好ましくはキサンタンガムである。これらは市販品を入手して使用することが可能である。
【００２８】
バンドシールが、第１の金属架橋増粘剤とは異なる第２の増粘剤を含有することにより、第１の金属架橋増粘剤の過度のゲル化を抑制し、粘度やなめらかさを調節することができる。
【００２９】
第２の増粘剤として用いられるキサンタンガムは特に限定されないが、表示粘度が６００ｍＰａ・ｓ以上（１％／１％ＫＣｌ溶液、２５℃）のものが好ましく使用できる。さらに表示粘度が８００〜１６００ｍＰａ・ｓのものが好ましい。キサンタンガムとして、より具体的には、市販のもの、例えば、ＫｅｌｔｒｏｌＣＧ−Ｔ（商品名）（三晶、表示粘度：１５５５ｍＰａ・ｓ）、KELTROL F（三晶）、サンエース（商品名）（三栄源エフ・エフ・アイ、表示粘度：１６００ｍＰａ・ｓ）などを用いることができる。
【００３０】
第２の増粘剤として用いられるグアガムは特に限定されないが、表示粘度が ６００ｍＰａ・ｓ以上(１％／１％ＫＣｌ溶液、２５℃)のものが好ましく使用できる。さらに表示粘度が８００〜１６００ｍＰａ・ｓ(１％／１％ＫＣｌ溶液、２５℃)のものが好ましい。グアガムとして、より具体的には、市販のもの、例えば、グアーガムＲＧ１００（商品名）（エムアールシーポリサッカライト、表示粘度：１１００ｍＰａ・ｓ）を用いることができる。またビストップＤ−２０２９（商品名）（三栄源エフ・エフ・アイ、表示粘度：約４５０ｍＰａ・ｓ（０．５％））も用いることができる。
【００３１】
第２の増粘剤として用いられるアルギン酸ナトリウムは、前記第１の金属架橋増粘剤において説明したものと同じものである。
【００３２】
いくつかの態様では、バンドシール中の第２の増粘剤の含有量は、５質量％〜７０質量％が好ましく、１０質量％〜６０質量％がより好ましい。
【００３３】
バンドシール中の、第１の金属架橋増粘剤と第２の増粘剤を合わせた増粘剤全体の含有量は、好ましくは３０質量%〜９０質量％であり、より好ましくは４５質量％〜９０質量％であり、さらに好ましく４５質量％〜８０質量％である。
【００３４】
好ましくは、バンドシール中の第１の金属架橋増粘剤と第２の増粘剤の質量比（第１の金属架橋増粘剤：第２の増粘剤）は、１：１０〜１０：１であり、より好ましくは、１：５〜５：１であり、さらに好ましくは、１：３〜３：１である。
【００３５】
バンドシールは、このような組成をとることにより、バンドシールの製造時、バンドシール液のカプセルへの付着性がよく、塗布に適する粘度とすることが可能となる。
【００３６】
好ましくは、バンドシールは、さらに、ヒドロキシプロピルセルロース（本明細書において「ＨＰＣ」という場合がある）およびＨＰＣと同様に使用できる成分等を含んでいてもよい。ＨＰＣおよびＨＰＣと同様に使用できる成分は、アルコールに溶解して適度な粘性が得られるため、後述のバンドシール液の調製時に分散粒子の均一な分散を保つ上で有利である。また、結合剤として、バンドシール液中の分散粒子のカプセル表面への付着を助けるとともに、滑らかなバンドシールを形成することできる。より好ましくは、ＨＰＣである。
【００３７】
バンドシールのために用いることができるヒドロキシプロピルセルロースとしては、特に限定されないが、低粘度のものが好ましく、１０ｍＰａ・ｓ(２%、２０℃)以下のものが好ましい。ヒドロキシプロピルセルロースとして、より具体的には、市販のもの、例えば、ＨＰＣ−Ｌ（商品名）（日本曹達、表示粘度：６.０〜１０ｍＰａ・ｓ）、ＨＰＣ−ＳＬ（商品名）（日本曹達、表示粘度：３.０〜５.９ｍＰａ・ｓ）などを用いることができる。
【００３８】
前記ＨＰＣと同様に使用できる成分としては、例えば、エチルセルロース、ジオクチルソジウムスルホサクシネート、ショ糖脂肪酸エステル、ロジンなどが挙げられる。これらの成分は、結合剤、粘稠剤などの作用を有し、ＨＰＣと同様に使用することができる。これらは市販品を入手可能である。
【００３９】
別のいくつかの態様では、バンドシール中のヒドロキシプロピルセルロースおよびＨＰＣと同様に使用できる成分の全体の含有量は、０質量%〜４０質量%であることが好ましく、より好ましくは、５質量％〜３０質量%である。
【００４０】
好ましくは、バンドシールは、さらに、ヒドロキシプロピルメチルセルロース（本明細書において「ＨＰＭＣ」という場合がある）およびＨＰＭＣと同様に使用できる成分を含んでいてもよい。ＨＰＭＣおよびＨＰＭＣと同様に使用できる成分は、エタノールにほとんど溶けず、バンドシールの製造時、後述のバンドシール液の粘度を調整し、また、増粘剤成分の分散性を向上させることができる。そのため、バンドシールの表面がなめらかになり、かつ、水存在下での滑り性が向上する効果が得られる。より好ましくは、ＨＰＭＣである。
【００４１】
バンドシールに用いられるヒドロキシプロピルメチルセルロースは、特に限定されないが、粘度が１００ｍＰａ・ｓ以下のものが好ましく、１０ｍＰａ・ｓ以下のものがより好ましい。ヒドロキシプロピルメチルセルロースとして、より具体的には、市販のもの、例えば、ＴＣ−５Ｅ（商品名）（信越化学、表示粘度：３ｍＰａ・ｓ）、ＴＣ−５Ｒ（商品名）（信越化学，表示粘度：６ｍＰａ・ｓ）などを用いることができる。
【００４２】
前記ＨＰＭＣと同様に使用できる成分としては、例えば、メチルセルロース、マンニトール、カルナウバロウ、軽質無水ケイ酸、結晶セルロース、コンドロイチン硫酸ナトリウム、乳糖水和物、ヒドロキシエチルセルロースなどが挙げられる。これらの成分は、分散剤、崩壊剤などの作用を有し、ＨＰＭＣと同様に使用することができる。これらは市販品を入手して使用することが可能である。
【００４３】
好ましくは、バンドシール中のＨＰＭＣおよびＨＰＭＣと同様に使用できる成分の全体の含有量は、０質量%〜４０質量%が好ましく、より好ましくは、５質量％〜３０質量%である。
【００４４】
好ましくは、バンドシールは、さらに、可塑剤および／または界面活性剤を含んでいてもよい。可塑剤および／または界面活性剤は、特に限定されないが、例えば、ポリソルベート８０、グリセリン、マクロゴール600、マクロゴール1500、マクロゴール4000、マクロゴール6000、グリセリン脂肪酸エステル、クエン酸トリエチル、ソルビタン脂肪酸エステル、中鎖脂肪酸トリグリセリド、トリアセチン、フタル酸ジエチル、フタル酸ジメチル、ブチルフタリルブチルグリコレート、プロピレングリコール、ポリオキシエチレン（105）ポリオキシプロピレン（5）グリコール、モノステアリン酸グリセリン、および、ステアリルアルコールなどが挙げられ、より好ましくは、ポリソルベート８０である。これらは市販品を入手して使用することが可能である。
ただし、第２の増粘剤がマクロゴール4000である場合には、可塑剤および／または界面活性剤としてマクロゴール4000以外のものを用いる。また、ただし、第２の増粘剤がマクロゴール6000である場合には、可塑剤および／または界面活性剤としてマクロゴール6000以外のものを用いる。
【００４５】
バンドシールに可塑剤および／または界面活性剤を配合することにより、バンドシールの製造時、後述のバンドシール液の粘度の調製が可能となり、また、バンドシールの表面のワレを防ぎ、なめらかにする効果、あるいは、カプセル表面への付着性向上が期待できる。
【００４６】
バンドシールは、可塑剤および／または界面活性剤として、グリセリンを含有してもよい。用いられるグリセリンは、特に限定されないが、定量の際、換算した脱水物に対し、グリセリン９８.０%以上を含む、濃グリセリンが好ましい。これらは市販品を入手可能である。グリセリンは、バンドシール中で可塑剤として働き、バンドシールが水に接触したときのゲルの膨潤を促進する効果も有すると考えられる。
【００４７】
好ましくは、バンドシール中の可塑剤および／または界面活性剤の全体の含有量は、０質量%〜３０質量%が好ましく、３質量％〜２０質量%がより好ましい。
【００４８】
好ましくは、バンドシールは、さらに、糖および／または糖アルコールを含んでいてもよい。バンドシールに用いられる糖および／または糖アルコールは、特に限定されないが、好ましくは、２０℃の溶解度が３０以上のものであり、より好ましくは、５０以上のものである。溶解度とは、１００ ｇの水に溶解する溶質の最大質量(ｇ)を意味する。
【００４９】
糖および／または糖アルコールとしては、特に限定されないが、例えば、ショ糖、果糖、乳糖水和物、ブドウ糖、トレハロース、スクラロース、マルトース、エリスリトール、マルチトール（還元麦芽糖水飴）、キシリトール、ソルビトール、マンニトール、ラクチトール等が挙げられる。口に入れたときに適度な甘みを感じるエリスリトール、スクラロースやマルチトールは、服用感の点で好ましい。また、エリスリトール、マルチトール、トレハロース、スクラロースは吸湿性が低く、製剤の保存安定性上特に好ましい。これらは市販品を入手して使用することが可能である。
【００５０】
バンドシールが、糖および／または糖アルコールを含有することにより、水と接触することで増粘剤によるゲルの膨潤を速めることができ、速やかに嚥下しやすい滑り性を得ることが可能となる。また、適度な甘みを感じることで嬌味性および／または服用感が向上する。
【００５１】
好ましくは、バンドシール中の糖および／または糖アルコールの全体の含有量は、０質量%〜５０質量%が好ましく、０質量%〜４０質量%がより好ましい。
【００５２】
いくつかの態様では、バンドシールは、さらに、エリスリトール、カンテン末、クロスカルメロースナトリウム、クロスポビドン、タルク、およびポビドンからなる群から選択される少なくとも１種の崩壊剤を含有してもよい。
【００５３】
バンドシールは、本発明の効果を妨げない限り、製剤学的および／または食品に使用可能な添加剤をさらに含有してもよい。そのような添加剤としては、例えば、安定化剤、賦形剤、結合剤、懸濁剤、コーティング剤、抗酸化剤、滑沢剤、分散剤、流動化剤、香料、甘味剤、嬌味剤、着色剤などが挙げられるがこれらに限定されない。
【００５４】
いくつかの好ましい態様では、バンドシールが含有する成分として、以下の組み合わせを例示することができる。
（１）カルボキシビニルポリマー、キサンタンガム、塩化カルシウム、ＨＰＣ、ＨＰＭＣ、ポリソルベート８０、およびエリスリトールの組み合わせ；
（２）アルギン酸ナトリウム、キサンタンガム、塩化カルシウム、ＨＰＣ、ＨＰＭＣ、ポリソルベート８０、およびエリスリトールの組み合わせ；
（３）ペクチン、キサンタンガム、塩化カルシウム、ＨＰＣ、ＨＰＭＣ、ポリソルベート８０、およびエリスリトールの組み合わせ；
（４）ポリアクリル酸ナトリウム、キサンタンガム、塩化カルシウム、ＨＰＣ、ＨＰＭＣ、ポリソルベート８０、およびエリスリトールの組み合わせ；
（５）カルボキシビニルポリマー、キサンタンガム、塩化カルシウム、ＨＰＣ、ＨＰＭＣ、ポリソルベート８０、およびスクラロースの組み合わせ；
（６）アルギン酸ナトリウム、キサンタンガム、塩化カルシウム、ＨＰＣ、ＨＰＭＣ、ポリソルベート８０、およびスクラロースの組み合わせ；
（７）カルボキシビニルポリマー、キサンタンガム、塩化カルシウム、ＨＰＣ、ＨＰＭＣ、ポリソルベート８０、スクラロース、およびクロスポビドンの組み合わせ；または
（８）アルギン酸ナトリウム、キサンタンガム、塩化カルシウム、ＨＰＣ、ＨＰＭＣ、ポリソルベート８０、スクラロース、およびクロスポビドンの組み合わせ。
【００５５】
用いられるカプセルは、特に限定されないが、好ましくは硬カプセルである。
カプセルの材質は、例えば、ゼラチン、ヒドロキシプロピルメチルセルロース（ＨＰＭＣ）、プルラン、キトサン、ポリビニルアルコール、ラウリル硫酸ナトリウム、および、カラギーナンなどが挙げられるが、これらに限定されない。より好ましくは、ゼラチンおよび／またはＨＰＭＣを含有するカプセルである。
【００５６】
カプセルの大きさは、例えば、日本薬局方、米国薬局方（The United States Pharmacopeia）または欧州薬局方（European Pharmacopoeia）に記載の、０００号（長径約２６ｍｍ）、００号（長径約２５ｍｍ）、０号（長径約２２ｍｍ）、１号（長径約１９ｍｍ）、２号（長径約１８ｍｍ）、３号（長径約１６ｍｍ）、４号（長径約１５ｍｍ）、５号（長径約１１ｍｍ）などが挙げられるが、これらに限定されない。
【００５７】
用いられるカプセルの内容物は、例えば、医薬品、医薬部外品、健康食品、食品などが挙げられるが、これらに限定されない。
【００５８】
好ましくは、バンドシールは、硬カプセルのボディ部とキャップ部を封緘（シール）することによりボディ部とキャップ部との嵌合部から内容物が漏出することを防止しうる。また、バンドシールによりカプセルの密封性を高めることで、酸素に不安定な内容物が劣化することを防止しうる。
【００５９】
従って、バンドシールは、好ましくは、カプセル嵌合部の密着性や、カプセル内容物の漏出が問題となりやすい物質（例えば、液体、および粉末）、酸化が問題となる物質などに適用されることが望ましい。
【００６０】
バンドシールは、好ましくは、硬カプセルのボディ部とキャップ部の嵌合部に、キャップ部の端縁部を中心として、それを跨ぐように一定の幅で、ボディ部とキャップ部の表面に、その円周方向に形成される。このとき、バンドシールの幅は、必ずしも並行である必要はない。
【００６１】
いくつかの態様では、バンドシールの幅は、カプセル結合時の長径の５％〜９０％が好ましく、より好ましくは５％〜８５％である。
【００６２】
カプセルの中央部が略円柱形状で、その両端に略半球形状（ラウンド部）をもつカプセルの場合、バンドシールの幅は、好ましくは、カプセルの略円柱形状の範囲内であり、略円柱形状の表面全体を覆う幅であってもよい。本明細書において「円柱」とは、長方形の一つの辺を軸として長方形を一回転させてできる立体をいう。
【００６３】
バンドシールの幅が広いほど、バンドシールを有するカプセルの滑り性がよくなる傾向が得られたことから、幅を広くすることも好ましい。バンドシールは、カプセル先端のラウンド部を覆わないものであるのがより好ましい。
別のいくつかの態様では、バンドシールの幅は、カプセル結合時の長径の５％〜６０％であることが好ましく、より好ましくは、１０％〜５０％である。
【００６４】
いくつかの態様では、バンドシールの幅は、カプセルの大きさにより異なり、特に限定されないが、好ましくは、１ｍｍ〜２２ｍｍであり、より好ましくは３ｍｍ〜１５ｍｍである。
【００６５】
具体的には、０００号（長径約２６ｍｍ）のカプセルの場合、バンドシールの幅は、好ましくは、２ｍｍ〜２０ｍｍであり、より好ましくは、３ｍｍ〜１９ｍｍである。
００号（長径約２５ｍｍ）のカプセルの場合、バンドシールの幅は、好ましくは、２ｍｍ〜１９ｍｍであり、より好ましくは、３ｍｍ〜１８ｍｍである。
０号（長径約２２ｍｍ）のカプセルの場合、バンドシールの幅は、好ましくは、２ｍｍ〜１６ｍｍであり、より好ましくは、３ｍｍ〜１５ｍｍである。
１号（長径約１９ｍｍ）または２号（長径約１８ｍｍ）のカプセルの場合、バンドシールの幅は、好ましくは、２ｍｍ〜１４ｍｍであり、より好ましくは、３ｍｍ〜１３ｍｍである。
３号（長径約１６ｍｍ）のカプセルの場合、バンドシールの幅は、好ましくは、２ｍｍ〜１２ｍｍであり、より好ましくは、３ｍｍ〜１１ｍｍである。
４号（長径約１５ｍｍ）のカプセルの場合、バンドシールの幅は、好ましくは、２ｍｍ〜１０ｍｍであり、より好ましくは、３ｍｍ〜９ｍｍである。
５号（長径約１１ｍｍ）のカプセルの場合、バンドシールの幅は、好ましくは、１ｍｍ〜８ｍｍであり、より好ましくは、２ｍｍ〜７ｍｍである。
【００６６】
バンドシールの厚みは、特に限定されないが、好ましくは、１〜５５０μｍであり、より好ましくは、５μｍ〜５００μｍであり、さらに好ましくは、５μｍ〜３００μｍである。バンドシールの厚みの測定方法は、種々の市販されている測定機器で測定でき、特に限定されないが、例えば、外側マイクロメータ MCD-25MJT（（株）ミツトヨ）などで測定してもよい。
【００６７】
バンドシールにおける、各成分の粒子径は、１００μｍ以下であることが好ましく、より好ましくは８０μｍ以下であり、さらに好ましくは６０μｍ以下である。バンドシール中の各成分の粒子径が一定値以下であることは、製造時に粒子の分散性がよく、なめらかで外観のよいバンドシール形成に寄与しうる。
【００６８】
ここで、本明細書において、粒子径は、公知の測定方法を用いて測定できるが、３次元Ｘ線顕微鏡（Ｘ線ＣＴ）により測定したものが好ましい。
【００６９】
バンドシールは、第１の態様のバンドシールの前述の成分を含有する１種の層であってもよい。このとき、後述のとおり、バンドシール液のカプセルへの塗布は１回ないし複数回（例えば、５回、４回、３回、および２回）行われてもよい。
【００７０】
また、バンドシールは、多価金属化合物を含有する層（「ｂ層」という場合がある）と、金属架橋増粘剤を含有する層（「ａ層」という場合がある）との２種の層を重ね合わせて形成されてもよい。このとき、２種の層は、後述の製造方法により得ることができ、各層はどちらが内層であってもよい。例えば、ａ層が内層であり、ｂ層が外層であってもよいし、あるいはｂ層が内層であり、ａ層が外層であってもよい。このとき、後述のとおり、各々のバンドシール液の塗布は１回ないし複数回行われてもよい。
【００７１】
ａ層の厚さは、好ましくは１μｍ〜４５０μｍであり、より好ましくは５μｍ〜４００μｍである。
ｂ層の厚さは、好ましくは０．１μｍ〜１００μｍであり、より好ましくは０．５μｍ〜７０μｍである。
ａ層とｂ層の厚さの比は、好ましくは１００：１〜２：１であり、より好ましくは８０：１〜３：１である。
【００７２】
いくつかの態様では、カプセルとバンドシールの間にアンダーコートを設けてもよい。
カプセルにアンダーコートを設けることにより、カプセルの封緘性が高まり、製造および／または保存中にカプセルの内容物がバンドシールに移動してバンドシール中の金属架橋増粘剤がゲル化する等を防ぐことができる。
【００７３】
アンダーコートは、カプセルにシールを施すことができるものであればよく、特に限定されないが、例えば、ゼラチン、ヒドロキシプロピルセルロース、ヒドロキシプロピルメチルセルロース、エチルセルロース、ポリビニルピロリドン、プルラン、アクリル酸エステル・メタクリル酸エステルの共重合体などからなる群から選択される少なくとも１種を含んでいてもよい。アンダーコートの作製は、常法に従って、後述のバンドシールの製造方法に準じて行うことができる。
【００７４】
いくつかの態様では、アンダーコートの幅は、前述のバンドシールの幅と同様である。
アンダーコートの厚さは、好ましくは０．１μｍ〜５０μｍであり、より好ましくは０．５μｍ〜３０μｍである。
【００７５】
バンドシールを有するカプセルは、好ましくは、防湿性のあるPTP（press through pack）シート等で保存されることが好ましい。
【００７６】
好ましい態様のカプセルは、上記のようなバンドシールを施すことにより、バンドシールのないカプセルと比較して、硬カプセルの封緘（シール）ができて内容物の漏出を抑制する、および唾液や水の存在によりカプセルの滑り性が向上する、の少なくとも１つの効果を発揮する。
【００７７】
２．組成物
第２の態様の組成物について説明する。
第２の態様の組成物は、少なくとも、金属架橋増粘剤、および、多価金属化合物を含有する組成物であり、好ましくは、
a) カルボキシビニルポリマー、アルギン酸ナトリウム、ペクチン、および、ポリアクリル酸ナトリウムからなる群から選択される少なくとも１種の第１の金属架橋増粘剤、b) 多価金属化合物、並びに、c) 第２の増粘剤を含有する組成物である（以下、本明細書において、「第２の態様の組成物」という場合がある）。
a), b), およびc)の各成分の詳細、含有量、好ましい態様などは、第１の態様の記載に準じる。
第２の態様の組成物は、上記成分以外にも、第１の態様に記載の成分を用いてもよく、それらの成分の例や、好ましい含有量、好ましい態様なども、第１の態様の記載に準じて行うことができる。
【００７８】
第２の態様の組成物は、好ましくは、カプセルや錠剤等の固形物の表面上の組成物である。より好ましくは、第２の態様の組成物は、当該固形物の表面の一部を被覆する被覆物であり、固形物の表面の全面を被覆しない。第２の態様の組成物がカプセル表面に存在する場合、好ましくは、該組成物はカプセル表面の略円柱形状の範囲内に存在する。
【００７９】
好ましくは、前記固形物の最外層は、ゼラチンおよび／またはＨＰＭＣを含有することが望ましい。
【００８０】
好ましくは、第２の態様の組成物は、固形物の表面上の乾燥状態の組成物である。
【００８１】
より好ましくは、第２の態様の組成物中の、該組成物中の第１の金属架橋増粘剤と第２の増粘剤を合わせた増粘剤全体の含有量は、好ましくは３０質量％〜９０質量％であり、より好ましくは４５質量％〜９０質量％であり、さらに好ましくは４５質量％〜８０質量％である。第２の態様の組成物は、このような組成をとることにより、カプセルや錠剤など固形物への付着性がよく、塗布に適する組成物である。いくつかの態様では、第２の態様の組成物は、前記固形物へ塗布するための組成物であってもよい。
【００８２】
第２の態様の組成物は、好ましくは、カプセルや錠剤等の固形物を嚥下しやすくする効果を有する。
【００８３】
また、第２の態様の組成物は、好ましくは、本発明の第４の態様のバンドシールを有するカプセルの製造方法に準じて作製することができる。
【００８４】
３．バンドシール液
第３の態様は、バンドシール液である。以下では、バンドシール液について説明する。
【００８５】
本明細書において、「バンドシール液」とは、カプセルにバンドシールを形成するための液である。本明細書において、「バンドシール液」または「液」は、成分が溶解している溶液のみならず、成分が分散している分散液や懸濁液であってもよい。
【００８６】
本発明は、多価金属化合物と組み合わせて用いられる、少なくとも、金属架橋増粘剤および溶媒を含有するバンドシール液を提供する。より好ましくは、
b) 多価金属化合物と組み合わせて用いられる、
a) カルボキシビニルポリマー、アルギン酸ナトリウム、ペクチン、および、ポリアクリル酸ナトリウムからなる群から選択される少なくとも１種の第１の金属架橋増粘剤、
c) 第２の増粘剤、並びに
d)アルコール、および、水とアルコールの混合溶媒からなる群から選択される少なくとも１種の溶媒
を含有する、カプセルのバンドシール液を提供する。
【００８７】
本明細書において、当該バンドシール液を「第３の態様のバンドシール液」という場合がある。
【００８８】
バンドシール液に用いられる、非溶媒成分、具体的には、a) カルボキシビニルポリマー、アルギン酸ナトリウム、ペクチン、および、ポリアクリル酸ナトリウムからなる群から選択される少なくとも１種の第１の金属架橋増粘剤、b) 多価金属化合物、並びに、c) 第２の増粘剤の詳細、好ましい含量、好ましい態様などは、第１の態様に記載に準じる。
【００８９】
バンドシール液は、非溶媒成分として、上記の成分以外にも、第１の態様に記載の成分を用いてもよく、それらの成分の例や、好ましい含有量、好ましい態様なども、第１の態様の記載に準じて行うことができる。
【００９０】
本明細書において「非溶媒成分」とは、バンドシール液中の溶媒以外の成分をいい、上記のとおり、例えば、第１の金属架橋増粘剤、多価金属化合物、第２の増粘剤、その他、ＨＰＣやＨＰＭＣなど第１の態様に記載された成分が挙げられる。
【００９１】
ここで、第１の態様で好ましいものとして示したバンドシール中の各成分の含有量は、後述の１種の液の場合には、第３の態様の好ましいバンドシール液では、バンドシール液中の全非溶媒成分に対する各成分の含有量に対応する。
【００９２】
また、第１の態様で好ましいものとして示したバンドシール中の各成分の含有量は、後述の２種の液の場合には、第３の態様の好ましいバンドシール液では、２種の液の全非溶媒成分に対する各成分の含有量に対応する。
【００９３】
バンドシール液に用いられる溶媒は、少なくとも非水溶媒を含む溶媒であって、特に限定されないが、好ましくは、アルコール、および、水とアルコールの混合溶媒からなる群から選択される少なくとも１種であることが好ましい。中でもアルコールが好ましい。アルコールとしては、エタノールあるいは無水エタノールが好ましい。ここで、エタノールは、エタノール (Ｃ２Ｈ６Ｏ)９５．１〜９６．９ｖｏｌ％以上を含有し，無水エタノールは、エタノール９９．５ｖｏｌ％以上含有するものをいう。より好ましくは、無水エタノールである。
【００９４】
好ましい態様において、溶媒として非水溶媒、具体的にはエタノールまたは無水エタノールを用いることにより、バンドシール液中の金属架橋増粘剤が、実質的に多価金属イオンにより架橋されておらず、カプセルに塗布しやすい性状および粘度のバンドシール液を得ることができる。
【００９５】
別の好ましい態様において、溶媒が水を含有するとき、バンドシール液中の金属架橋増粘剤が、多価金属イオンにより架橋され、バンドシール液の粘度が上昇する。このとき、バンドシール液をカプセルに塗布可能な粘度にするために、溶媒中の水の量を調節する、あるいは、バンドシール液中の金属架橋増粘剤の量および／または多価金属化合物の量を調節するなどの調整を行ってもよい。
【００９６】
バンドシール液は、好ましくは、第１の金属架橋増粘剤と第２の増粘剤（本明細書中、第１の金属架橋増粘剤と第２の増粘剤を、単に「増粘剤」という場合がある）を、溶媒の容積に対して、５．５ｗ／ｖ％〜３０ｗ／ｖ％、より好ましくは、５．５ｗ／ｖ％〜２５ｗ／ｖ％の濃度で含有することが好ましい。
【００９７】
また、バンドシール液は、多価金属化合物を含む全非溶媒成分を１種の溶媒に含有させる場合、非溶媒成分を、溶媒の容積に対して、９ｗ／ｖ％〜４０ｗ／ｖ％の濃度で含有することが好ましく、より好ましくは、１０ｗ／ｖ％〜４０ｗ／ｖ％の濃度で含有し、さらに好ましくは、１４ｗ／ｖ％〜３５ｗ／ｖ％で含有し、特に好ましくは、１５ｗ／ｖ％〜３０ｗ／ｖ％の濃度で含有する。
また、バンドシール液が、後述のとおり、金属架橋増粘剤を含むバンドシール液と、多価金属化合物を含む液の２種のセットとなるように用いられる場合には、金属架橋増粘剤を含むバンドシール液中の非溶媒成分を、バンドシール液の溶媒の容積に対して、７ｗ／ｖ％〜４０ｗ／ｖ％の濃度で含有することが好ましく、より好ましくは８ｗ／ｖ％〜３５ｗ／ｖ％の濃度で含有する。
【００９８】
このようにバンドシール液中の増粘剤および／または全非溶媒成分の濃度を比較的高めに設定することで、適度な粘度のバンドシール液が得られ、カプセルへの付着性がよくなり、簡便にバンドシールを塗布することが可能となる。
【００９９】
好ましい態様では、バンドシール液は、非溶媒成分、例えば増粘剤を、前述の溶媒に溶解および／または均一に分散させることが望ましい。このため、例えば、増粘剤を予め粉砕する、増粘剤と分散剤を予め混合するなどの処理を行うことが望ましい。ここで、分散剤としては、例えば、ＨＰＭＣ、結晶セルロース、ショ糖脂肪酸エステルなどが挙げられる。
【０１００】
ここで、バンドシール液が、「b) 多価金属化合物と組み合わせて用いられる」とは、（ｉ）多価金属化合物が、金属架橋増粘剤と同じ溶媒に含まれるように、すなわち、１種のバンドシール液を調製するように用いられること、あるいは（ｉｉ）多価金属化合物が金属架橋増粘剤とは別の溶媒に含まれるように、すなわち、金属架橋増粘剤を含むバンドシール液と、多価金属化合物を含む液の２種の液のセットとなるように用いられること、を意味する。
【０１０１】
いくつかの態様では、バンドシール液は、金属架橋増粘剤と多価金属化合物を含有する１種の液である。例えば、バンドシール液は、第１の金属架橋増粘剤、多価金属化合物、および第２の増粘剤を含む全成分を１種の溶媒に含有させてもよい。
【０１０２】
また、別のいくつかの態様では、バンドシール液は、多価金属化合物を含有せず、金属架橋増粘剤、例えば、カルボキシビニルポリマー、アルギン酸ナトリウム、ペクチン、および、ポリアクリル酸ナトリウムからなる群から選択される少なくとも１種と溶媒とを含有する液であり、多価金属化合物と溶媒とを含む液とのセットで用いられる。このとき、バンドシール液、および多価金属化合物と溶媒とを含む液に添加する他の成分は、これら２種の液のいずれかに含有させることが好ましい。この態様における「非溶媒成分」とは、特に断らない限り、バンドシール液、および、多価金属化合物を含有する液に含まれる溶媒以外の成分の全ての成分をいう。
【０１０３】
４．製造方法
第４の態様は、バンドシールを有するカプセルの製造方法である。以下では、バンドシールを有するカプセルの製造方法を説明する。
【０１０４】
バンドシールを有するカプセルの製造方法は、少なくとも第３の態様のバンドシール液をカプセルに塗布する工程を含む。ここで第３の態様のバンドシール液は前述のとおりである。
【０１０５】
いくつかの態様では、前記バンドシール液をカプセルに塗布する工程が、
多価金属化合物と溶媒とを含有する液を塗布する工程と、
カルボキシビニルポリマー、アルギン酸ナトリウム、ペクチン、および、ポリアクリル酸ナトリウムからなる群から選択される少なくとも１種の金属架橋増粘剤と溶媒とを含有するバンドシール液を塗布する工程とを含む。ここでバンドシール液、および多価金属化合物と溶媒とを含有する液は、第３の態様のバンドシール液で説明した通りである。
【０１０６】
別のいくつかの態様では、前記バンドシール液をカプセルに塗布する工程が、
a) カルボキシビニルポリマー、アルギン酸ナトリウム、ペクチン、および、ポリアクリル酸ナトリウムからなる群から選択される第１の金属架橋増粘剤、
b) 多価金属化合物、
c)第２の増粘剤、並びに、
d) アルコール、および、水とアルコールの混合溶媒からなる群から選択される少なくとも１種の溶媒
を含有するバンドシール液を塗布する工程を含む。ここでバンドシール液は、第３の態様のバンドシール液として前記した通りである。
【０１０７】
バンドシールを有するカプセルの製造方法は、好ましくは、バンドシールを塗布する工程の後に、さらに、塗布部を乾燥させる工程を含む。
【０１０８】
好ましくは、増粘剤を溶媒に溶解および／または分散させる前に、増粘剤を粉砕する工程および／または増粘剤と分散剤を予め混合する工程を含むようにしてもよい。
【０１０９】
バンドシール液のカプセルへの塗布は、常法に従って行われ、特に限定されないが、例えば、市販のバンドシール機を用いた塗布、あるいは、筆やブラシ、ヘラを用いた塗布が挙げられる。
【０１１０】
いくつかの態様では、好ましくは、バンドシール液のカプセルへの塗布は、スプレーコーティングを用いない。
【０１１１】
バンドシールを有するカプセルの製造方法において、好ましいバンドシールの位置、幅、厚みなどは、第１の態様に記載のとおりである。
【０１１２】
いくつかの態様では、第３の態様のバンドシール液をカプセルに塗布する工程において、多価金属化合物も含めた非溶媒成分の全成分と溶媒とを含有するバンドシール液が用いられてもよい。このとき、バンドシール液の塗布は１回ないし複数回（例えば、５回、４回、３回または２回）重ねて塗布してもよい。複数回塗布する場合は、塗布と塗布の間に乾燥の工程を入れることが好ましい。
【０１１３】
また、別のいくつかの態様では、第３の態様のバンドシール液をカプセルに塗布する工程が、
多価金属化合物と溶媒とを含有する液を塗布する工程と、
カルボキシビニルポリマー、アルギン酸ナトリウム、ペクチン、および、ポリアクリル酸ナトリウムからなる群から選択される少なくとも１種の金属架橋増粘剤と溶媒とを含有するバンドシール液を塗布する工程を含み、各液はカプセルに重ね合わせて塗布される。
ここで、「重ね合わせて塗布される」とは、一方の液がカプセルに塗布された後に、他方の液がその上に塗布されることを意味する。
【０１１４】
このとき、各液を塗布する工程は、いずれが先であっても後であってもよい。また、各液は１回ないし複数回（例えば、５回、４回、３回または２回）塗布してもよい。塗布と塗布の間に乾燥の工程を入れることが好ましい。このようにして、前述の２種の層を重ねて形成されたバンドシールを形成することができる。
【０１１５】
用いられるバンドシール機は、カプセルにバンドシールを施すことのできる機械であれば、特に限定されないが、バンドシール機として、例えば、ＨＩＣＡＰＳＥＡＬ１５、またはＨＩＣＡＰＳＥＡＬ４０／１００（クオリカプス株式会社）、Laboratory Model Capsule Banding Machine、LAB-TOP SEALING MACHINE（SCHAEFER TECHNOLOGIES社）などを用いることができる。
【０１１６】
カプセルにバンドシール液を塗布した後は、バンドシール液中の溶媒を気化させて乾燥させることが好ましい。乾燥の手段は、特に限定されないが、例えば、自然乾燥、送風乾燥、乾燥機を用いた乾燥などが挙げられる。乾燥の温度も特に限定されないが、例えば、２０℃〜６０℃、好ましくは、室温、２５℃〜３０℃、あるいは、４５℃〜５０℃などで行ってもよい。
【０１１７】
５．評価方法
第１の態様のバンドシールを有するカプセルは、以下のような評価方法を用いて効果を確認してもよい。
【０１１８】
バンドシールを有するカプセルの滑り性は、当該カプセルのバンドシールが施されている部分と、バンドシールのない部分に水を０．０５ｍＬ〜５ｍＬ滴下し、指先で滑り性を比較してもよい。このとき、バンドシールを施していない同カプセルを用いて比較を行ってもよい。カプセルのバンドシールが施されている部分が、バンドシールのない部分またはバンドシールを施していない同カプセルと比較して滑り性がよい場合には、当該カプセルは、カプセルの滑り性が向上したと評価できる。
【０１１９】
バンドシールを有するカプセルの滑り性は、バンドシールを有するカプセルとバンドシールを施していない同カプセルの２種を準備し、それぞれ服用することにより、嚥下しやすさを評価してもよい。滑り性の評価時に限り、服用時の水は約１０ｍＬの少ない水等で行ってもよい。
バンドシールを有するカプセルが、バンドシールを施していないカプセルと比較して嚥下しやすいと評価される場合には、当該カプセルは、カプセルの滑り性が向上したと評価できる。
【０１２０】
バンドシールの封緘性、および／または、カプセル内容物の漏出性を、次の評価方法で評価してもよい。
評価対象のバンドシールを有するカプセルに、カプセル内容物として、液体成分、例えば、それぞれゴマ油（市販品）、ゴマ油＋無水エタノール、サラダ油（市販品）を充填し、室温、２５℃〜３０℃、あるいは、４５℃〜５０℃などで一定時間、例えば１２時間、２４時間、３６時間あるいは４０時間保存した後の内容物の漏出性を評価する。このとき、カプセルは複数個用いて評価されることが望ましく、また、評価対象のカプセルでバンドシールを施していないカプセルについても同様に試験を行い、漏出性を比較することが望ましい。
バンドシールを有するカプセルは、バンドシールを有しないカプセルと比較して、内容物の漏出性が抑制されていることが望ましい。
【０１２１】
カプセル内容物の溶出性は、バンドシールを有するカプセルとバンドシールを施していない同カプセルの２種について、市販の溶出試験器を用いた溶出試験を行って評価してもよい。好ましい溶出試験の方法は、本明細書の実施例６に記載のとおりである。バンドシールを有するカプセルとバンドシールを施していない同カプセルとで比較し、一方の溶出時間が、他方の溶出時間の０．７５倍〜１．２５倍、好ましくは０．８５倍〜１．１５倍のとき、バンドシールは、カプセル内容物の溶出性に影響を与えないと評価されてもよい。
【実施例】
【０１２２】
実施例１：  カプセルのバンドシール用処方の検討（１）
表１の各処方を用いてバンドシール液を調製し、シャーレ上で外観および滑り性を評価した。表１は、溶媒の無水エタノール１００ｍＬ中の各成分の添加量（ｇ）を示す。
増粘剤のキサンタンガム（「KELTROL F」、（株）三晶）は既粉砕品を購入して使用し、カルボキシビニルポリマー（「CARBOPOL 974P NF」、Lubrizol Advances Materials INC.）は１０μｍ以下、アルギン酸ナトリウム（「ダックアルギンNSPH2」、キッコーマンバイオケミファ（株））は５０μｍ以下の粒子となるように、予め粉砕して用いた。
【０１２３】
処方１−１：  表１に従い、塩化カルシウム２水和物（「塩化カルシウム水和物「製造専用」」、和光純薬工業（株））、および、ヒドロキシプロピルセルロース（ＨＰＣ）（「HPC-L」、日本曹達株式会社）を無水エタノール（「エタノール（99.5）」、純正化学（株））に溶解して「塩化カルシウムを含有する１液」とし、約０．５ｍLをポリスチレン製のシャーレに滴下、乾燥させた。ヒドロキシプロピルセルロースを無水エタノールに溶解した液に、キサンタンガム、およびカルボキシビニルポリマーを分散させて「増粘剤を含有する２液」とし、前記シャーレ上の乾燥物の上に約０．５ｍL滴下し、乾燥させた。
【０１２４】
処方１−２：  表１に従い、処方１−１に準じて調製した。処方１−２は、「増粘剤を含有する２液」がヒドロキシプロピルセルロースを含まない。
【０１２５】
処方２−１：  表１に従い、塩化カルシウム２水和物、および、ヒドロキシプロピルセルロースを無水エタノールに溶解し、その溶液に、キサンタンガム、および、アルギン酸ナトリウムを分散させて、得られた調製物の約１ｍLをシャーレに滴下、乾燥させた。
【０１２６】
処方３−１：  表１に従い、処方１−２に準じて、調製した。
【０１２７】
各調製物をシャーレへ滴下した後の乾燥は、２５℃〜３０℃、または、４５℃〜５０℃の風でそれぞれ実施し、評価した。
【０１２８】
外観の評価は、各シャーレ上の乾燥物の外観を目視し、Ａ「外観に欠点がない」、Ｂ「外観にやや欠点がある」、Ｃ「外観に大きな欠点がある」の３段階で評価した。
【０１２９】
滑り性の評価は、各シャーレ上の乾燥物の上に水を約０．１ｍｌ滴下し、指先で軽く混ぜた後に触感により、Ａ「滑り性が極めてよい」、Ｂ「滑り性がよい」、Ｃ「滑り性に効果なし」の３段階で評価した。ＡまたはＢの評価のとき、滑り性向上の効果あり、と評価した。
【０１３０】
その結果、いずれの処方においても、乾燥に用いた風の温度の差は評価結果にほとんど影響を与えなかった。そのため、４５℃〜５０℃の風を用いたときの結果を表１に示す。
【０１３１】
滑り性の評価では、いずれの処方もよい滑り性が得られたことが分かった。
【０１３２】
外観の評価では、処方１−２、および２−１は、乾燥物がやや不均一であった。また、処方３−１は、乾燥物にワレがみられた。処方１−１は、乾燥物のワレはなく、不均一性はほとんどなかった。
【０１３３】
【表１】
2019006726.tif 000002
【０１３４】
実施例２：  カプセルのバンドシール用処方の検討（２）
（１）シャーレ上での評価
表２の各処方を用いてバンドシール液を調製し、シャーレ上で外観および滑り性を評価した。表２は、溶媒の無水エタノール１００ｍＬ中の各成分の添加量（ｇ）を示す。
【０１３５】
実施例１の処方１−１を元に、処方量を変更した処方を１−３、１−４とし、処方１−１の調製方法に準じて調製した。「増粘剤を含有する２液」の調製は、複数の増粘剤は１成分ずつ添加、分散を行い、カルボキシビニルポリマーを最後に添加することとした。当該調製は、乳鉢を用いて実施した。
【０１３６】
実施例１の処方２−１を元に、処方量を変更した処方を２−２とし、処方２−１の調製方法に準じて調製した。
【０１３７】
比較例として、増粘剤を含有しない処方を４−１、４−２とした。
【０１３８】
乾燥に用いた風の温度は、４５℃〜５０℃とした。
【０１３９】
実施例１の評価基準を用いて評価を行った結果を表２に示す。
その結果、処方１−３および１−４は、処方１−１と比較して、滑り性は同等かやや優れる傾向がみられたが、外観の不均一、ざらつきが見られ、乾燥に時間を要した。これは、バンドシール液の粘度が高いことに起因すると考えられた。
【０１４０】
処方２−２は、滑り性は極めてよく、表面は比較的均一で滑らかであった。一方、処方４−１、４−２の比較例は、滑り性に効果がないという結果であった。また、処方４−１、４−２は透明なフィルムを形成し、増粘剤を含む処方の外観と比較できなかったため、外観の評価を行わなかった。
【０１４１】
（２）カプセルを用いた評価
表２に記載の処方１−４、２−２、４−１、および４−２について、カプセルに塗布したときの滑り性の評価を行った。
【０１４２】
ゼラチンカプセルの１号または２号、ＨＰＭＣ（ヒドロキシプロピルメチルセルロース）カプセル１号または２号に対して、カプセルの継ぎ目を中心に約５ｍｍの幅（すなわち、カプセル１号の結合時の長径の約２６％、およびカプセル２号の結合時の長径の約２８％）となるように、筆（馬毛丸０号）を用いて各バンドシール液を塗布した。カプセルは空の状態であった。
【０１４３】
カプセルへの塗布は、処方１−４については、実施例１の処方１−１に準じて、「塩化カルシウムを含有する１液」を塗布して乾燥後、「増粘剤を含有する２液」を塗布して乾燥させた。処方２−２については、実施例１の処方２−１に準じて全成分を含むバンドシール液を塗布し、乾燥させた。処方１−４、２−２とも、カプセル上の乾燥後のバンドシールの質量は約６ｍｇ程度であった。
【０１４４】
評価は、カプセルのバンドシール上に水を約０．１ｍＬ滴下し、指先での滑り性を評価した。
【０１４５】
結果を表２に示す。
その結果、いずれの処方についても、カプセルへの塗布、乾燥後に、バンドシールの脱落や亀裂は認められなかった。処方１−４、および処方２−２は、カプセルに塗布した場合にも、よい滑り性が得られた。処方２−２では、処方１−４と比較して、増粘剤のゲル化が早く感じられた。
【０１４６】
本発明のバンドシールは、ゼラチンカプセルとＨＰＭＣカプセルのいずれに対してもバンドシールを施すことが可能であり、同等の評価結果が得られることが分かった。
【０１４７】
【表２】
2019006726.tif 000003
【０１４８】
実施例３：  カプセルのバンドシール用処方の検討（３）
（１）カプセルを用いた評価
表３の各処方を用いて、カプセルにバンドシールを施し、滑り性の評価を行った。表３は、溶媒の無水エタノール１００ｍＬ中の各成分の添加量（ｇ）を示す。
【０１４９】
処方は、実施例１または２で検討した処方に、ヒドロキシプロピルメチルセルロース（ＨＰＭＣ、「TC-5 E」、信越化学工業（株））、ポリソルベート８０（「TO-10MV」、日光ケミカルズ（株））、および／または、エリスリトール（「エリスリトール微粉タイプ」、三菱化学フーズ（株））の既粉砕品を追加した処方とした。エリスリトールは粉砕後のものを用いた。
【０１５０】
実施例２（２）のカプセルを用いた評価において、ゼラチンカプセルとＨＰＭＣカプセルとでは評価結果に差がみられなかったことから、本試験では、ゼラチンカプセルとＨＰＭＣカプセルのいずれかを任意で用いた。カプセルのサイズはいずれも２号を用いた。
【０１５１】
処方１−６は、処方１−４に準じて、「塩化カルシウムを含有する１液」をカプセルに塗布、乾燥後、「増粘剤を含有する２液」を塗布、乾燥させた。
【０１５２】
他の処方は、実施例１の処方２−１に準じて全成分を含むバンドシール液をカプセルに塗布後、乾燥させた。
【０１５３】
カプセルへのバンドシール液の塗布は、処方１−５〜１−７は、バンドシール液が比較的高粘度であったため、ステンレス製ヘラを用いて行った。処方２−３〜処方２−７は、実施例２と同様に筆を用いてバンドシール液を塗布した。表３に記載の各処方で、カプセルの継ぎ目を中心に約５ｍｍの幅（すなわち、カプセル２号の結合時の長径の約２８％）となるように塗布した。乾燥は、４５℃〜５０℃の風で行った。カプセル上の乾燥後のバンドシールの質量（ｍｇ）を表中に示した。
【０１５４】
処方１−５〜１−７は、バンドシールの厚みの測定（外側マイクロメータMCD-25MJT、（株）ミツトヨ）、および、カプセルを口に含んだときの味の評価を行った。
【０１５５】
結果を表３に示す。
いずれの処方についても、極めてよい滑り性が得られた。
味の評価では、処方１−７は、エリスリトールを含有するため甘みが感じられ、嬌味効果が得られたことが分かった。
【０１５６】
【表３】
2019006726.tif 000004
【０１５７】
（２）カプセルの強度試験
実施例３−（１）で作製した、処方２−３〜２−７のバンドシールを施したカプセルについて、高さ３０ｃｍから実験台（VALUEQUEST QCB-II、オリエンタル技研工業（株））上に３回落下させて、バンドシールの破損を確認した。
【０１５８】
その結果、いずれのカプセルについても、バンドシールの破損は見られなかった。本発明のバンドシールは、カプセルに適用した場合にも、カプセル落下の衝撃に耐えられる強度を有することが分かった。
【０１５９】
実施例４：  バンドシール機を用いたバンドシールを有するカプセルの作製
バンドシール機（Laboratory Model Capsule Banding Machine(LAB-TOP SEALING MACHINE) SCHAEFER TECHNOLOGIES社）を用いて、その操作マニュアルに準じて、実施例２の処方１−４、および実施例３の処方２−６を室温にて、ゼラチンカプセル２号（（株）松屋）にそれぞれバンドシールを施し、滑り性を評価した。
【０１６０】
処方１−４は、「塩化カルシウムを含有する１液」を塗布して乾燥後、「増粘剤を含有する２液」を塗布して乾燥させて、バンドシールとした。
【０１６１】
処方２−６は、全成分の調製物を塗布後、乾燥させてバンドシールとした。このとき、処方１−４、２−６とも、バンドシールの幅は、約３ｍｍ（すなわち、カプセル２号の結合時の長径の約１７％）、厚みは、約100μｍであった。
【０１６２】
得られたカプセルのバンドシール上に、水を約０．１ｍＬ滴下し、指先で滑り性を評価した。処方１−４、処方２−６とも、優れた滑り性が得られたことが分かった。
【０１６３】
また、実施例３−（２）に準じて、カプセルの強度試験を行ったところ、いずれのカプセルについても、バンドシールの破損は見られなかった。本発明のバンドシールは、バンドシール機により作製した場合も、優れた滑り性およびカプセル落下の衝撃に耐えられる強度を有していることが分かった。
【０１６４】
実施例５：  カプセル内容物の漏出性の評価
実施例４に準じて、バンドシール機を用いて、ゼラチンカプセル２号に処方２−６のバンドシールを施し、カプセル内容物の漏出の有無を評価した。バンドシールの幅は、約１０ｍｍ（カプセル２号の結合時の長径の約５６％）、厚みは約１０μｍであった。
【０１６５】
カプセルに、以下の３種類の内容物をそれぞれ充填した。
【０１６６】
内容物は、ゴマ油（純正ごま油、かどや製油（株））、ゴマ油＋無水エタノール（前記ゴマ油に、無水エタノールを５％混合して使用）、および、サラダ油（さらさらキャノーラ油、（株）J-オイルミルズ）とした。
【０１６７】
バンドシール有または無の、内容物を充填したカプセルについて、２５℃の室内に約４０時間静置後の内容物の漏出を観察した。結果は、（漏出がみられたカプセルの個数）／（試験を行ったカプセルの個数）として表した。
【０１６８】
結果を表４に示す。
その結果、バンドシール無のカプセルは、一部、内容物の漏出がみられたのに対し、バンドシール有のカプセルでは、内容物の漏出が認められたものはなかった。
このように、本発明のバンドシールは、内容物の漏出を防ぐカプセルのシールとしての機能を果たすことが分かった。
【０１６９】
【表４】
2019006726.tif 000005
【０１７０】
実施例６：  カプセル内容物の溶出性の評価
実施例４に準じて、乳糖を充填したゼラチンカプセル２号にバンドシール機を用いて、処方２−６のバンドシールを施し、溶出試験機（溶出試験器、富山産業（株））にて、カプセル内容物の溶出性を評価した。
【０１７１】
試料は、表５のとおり、３種を作製し、評価した。
【０１７２】
試料番号６−２は、バンドシール機で、カプセルにバンドシール液を３ｍｍ幅（カプセル２号の結合時の長径の約１７％）で２回塗布した。カプセルは、１回目の塗布後乾燥させ、２回目の塗布を行った。カプセル上の乾燥後のバンドシールの質量は約３５ｍｇ、バンドシールの厚みは約８０μｍであった。
【０１７３】
試料番号６−３は、バンドシール機で、カプセルにバンドシール液を７〜１０ｍｍ幅で１回塗布した。カプセル上の乾燥後のバンドシールの質量は約４０ｍｇ、バンドシールの厚みは約９０μｍであった。
【０１７４】
溶出試験は、溶出試験機の各溶出槽（ベッセル）にシンカーに収めた各カプセルを１個入れ、精製水を溶出液として、３７℃、５０ｒｐｍの条件で、カプセル内の粉末が漏出するまでの時間を測定した（n=3）。
【０１７５】
評価結果を表５に示す。
その結果、処方番号６−２および６−３のバンドシールを施したカプセルは、バンドシールなしのカプセルと比較して、カプセル内容物の溶出性に差がないことが分かった。以上より、本発明のバンドシールは、カプセル内容物の溶出性にほとんど影響を与えないことが示された。
【０１７６】
【表５】
2019006726.tif 000006
【０１７７】
実施例７：  滑り性（服用感）の評価
実施例４に準じて、結晶セルロースを充填したゼラチンカプセル２号に、バンドシール機を用いて、処方２−６のバンドシールを施し、その服用感を評価した。
【０１７８】
試料は、表６のとおり、３種を作製し、評価した。
【０１７９】
試料番号７−２は、バンドシール機で、バンドシール液を５ｍｍ幅（カプセル２号の結合時の長径の約２８％）で１回塗布し、乾燥させた。カプセル上の乾燥後のバンドシールの質量は約６ｍｇ、バンドシールの厚みは約８０μｍであった。
【０１８０】
試料番号７−３は、バンドシール機で、バンドシール液を５ｍｍ幅（カプセル２号の結合時の長径の約２８％）で３回塗布した。塗布と塗布の間には乾燥工程を入れた。カプセル上の乾燥後のバンドシールの質量は約２０ｍｇ、バンドシールの厚みは約２５０μｍであった。
【０１８１】
評価は、３名の評価者（年齢：５０代、４０代、および３０代）による服用感の評価を行った。評価は３段階で行い、バンドシールなしを基準（０点）として、滑り性が「ややよい」を１点、「よい」を２点とした。
【０１８２】
結果を表６に示す。
試料番号７−２と７−３は、バンドシールなしと比較して、嚥下しやすい傾向がみられた。また、バンドシールの塗布量を増加させることにより、より服用感がよくなる傾向がみられた。
【０１８３】
【表６】
2019006726.tif 000007